"エチレンと一価不飽和エステルとのコポリマー、エチレンと3~6個の炭素原子を有する1つ以上のαオレフィンとのコポリマー、EPRゴム、低密度ポリエチレン、および線状低密度ポリエチレンからなる群から選択されるベースポリマー;伝導性カーボンブラック;ポリエチレングリコール;および少なくとも1つのアミドワックス、エチレンと一価不飽和エステルとのコポリマーの少なくとも1つのエチレンワックス、エチレンと一価不飽和エステルとのコポリマーの少なくとも1つのワックスと少なくとも1つのアミドワックスとの混合物からなる群から選択される、前記ベースポリマーとは異なるワックス状添加剤を含む導体シールド組成物。前記ワックス状添加剤が、約5,000ダルトン~約40,000ダルトンの分子量、および約2~約28のビニルアセテート含有量を有するエチレンビニルアセテートワックスである、請求項1に記載の組成物。前記少なくとも1つのエチレンビニルアセテートワックスが、約8~約20のビニルアセテート含有量を有する、請求項2に記載の組成物。前記少なくとも1つのエチレンビニルアセテートワックスが、約10,000ダルトン~約25,000ダルトンの分子量、および約12~約15のビニルアセテート含有量を有する、請求項2に記載の組成物。前記ワックス状添加剤が、前記組成物の約0.5重量~約5.0重量である、請求項1に記載の組成物。前記ベースポリマーが、エチレンとビニルアセテートとのコポリマーである、請求項5に記載の組成物。前記ベースポリマーが、10~15のビニルアセテート含有量を有する、請求項6に記載の組成物。前記ポリエチレングリコールが、約5000~約25,000ダルトンの分子量を有する、請求項1に記載の組成物。1500以上の加速ケーブル寿命試験ワイブルアルファ値を有する、請求項1に記載の組成物。前記ベースポリマーが、エチレンと一価不飽和エステルとのコポリマー、エチレンと3~6個の炭素原子を有する1つ以上のαオレフィンとのコポリマー、低密度ポリエチレン、および線状低密度ポリエチレンからなる群から選択される、請求項1に記載の組成物。エチレンと一価不飽和エステルとのコポリマー、エチレンと3~6個の炭素原子を有する1つ以上のαオレフィンとのコポリマー、EPRゴム、低密度ポリエチレン、および線状低密度ポリエチレンからなる群から選択されるベースポリマー;伝導性カーボンブラック;ポリエチレングリコール;および少なくとも1つのアミドワックス、少なくとも1つのエチレンビニルアセテートワックス、および少なくとも1つのアミドワックスと少なくとも1つのエチレンビニルアセテートワックスとの混合物からなる群から選択される、前記ベースポリマーとは異なるワックス状添加剤から本質的になる導体シールド組成物。前記ワックス状添加剤が、約5,000ダルトン~約40,000ダルトンの分子量、および約2~約28のビニルアセテート含有量を有するエチレンビニルアセテートワックスである、請求項11に記載の組成物。前記少なくとも1つのエチレンビニルアセテートワックスが、約8~約20のビニルアセテート含有量を有する、請求項12に記載の組成物。前記少なくとも1つのエチレンビニルアセテートワックスが、約10,000ダルトン~約25,000ダルトンの分子量、および約12~約15のビニルアセテート含有量を有する、請求項12に記載の組成物。前記ワックス状添加剤が、前記組成物の約0.5重量~約5.0重量である、請求項11に記載の組成物。前記ベースポリマーが、エチレンとビニルアセテートとのコポリマーである、請求項15に記載の組成物。前記ベースポリマーが、10~15のビニルアセテート含有量を有する、請求項16に記載の組成物。前記ポリエチレングリコールが、約5000~約25,000ダルトンの分子量を有する、請求項11に記載の組成物。1500以上の加速ケーブル寿命試験ワイブルアルファ値を有する、請求項11に記載の組成物。前記ベースポリマーが、エチレンと一価不飽和エステルとのコポリマー、エチレンと3~6個の炭素原子を有する1つ以上のαオレフィンとのコポリマー、低密度ポリエチレン、および線状低密度ポリエチレンからなる群から選択される、請求項1に記載の組成物。本発明は、高価な添加剤、複雑なポリマー配合物、または特別に調製されたカーボンブラックを必要とせずに、改善された性能を有する導体シールド材料を提供する。特に、本発明の組成物、導体シールドおよび本発明に従って導体シールドを用いて製造されたケーブルが、従来の高性能導体シールド組成物に比べて、加速ケーブル寿命試験ACLTによって示されるような、経時的に優れた性能を示す。特に、本発明は、エチレンと一価不飽和エステルとのコポリマー、エチレンと3~6個の炭素原子を有する1つ以上のαオレフィンとのコポリマー、EPRおよびEDPMゴム、低密度ポリエチレンおよび線状低密度ポリエチレンからなる群から選択されるベースポリマー;伝導性カーボンブラック;ポリエチレングリコール;ならびに少なくとも1つのアミドワックス、少なくとも1つのエチレンビニルアセテートワックス、および少なくとも1つもアミドワックスと少なくとも1つのエチレンビニルアセテートワックスとの混合物からなる群から選択されるワックス状添加剤を含む導体シールドを提供する。本発明はまた、エチレンと一価不飽和エステルとのコポリマー、エチレンと3~6個の炭素原子を有する1つ以上のαオレフィンとのコポリマー、EPRおよびEDPMゴム、低密度ポリエチレンおよび線状低密度ポリエチレンからなる群から選択されるベースポリマー;伝導性カーボンブラック;ポリエチレングリコール;ならびに少なくとも1つのアミドワックス、少なくとも1つのエチレンビニルアセテートワックス、および少なくとも1つもアミドワックスと少なくとも1つのエチレンビニルアセテートワックスとの混合物からなる群から選択されるワックス状添加剤から本質的になる導体シールドを提供する。組成物自体に加えて、本発明は、電力ケーブルの導体または絶縁体にわたって組成物を押出成形することによって形成された電力ケーブル中の導体または絶縁体のための半導電性シールド、および導体シールドとしてこの組成物を使用して得られた電力ケーブルを含む。本発明の組成物のベースポリマーは、当該技術分野において既知の種々のホモポリマー、コポリマーおよびターポリマーを含む種々のポリマーから選択されることができ、この選択はポリマー組成物の究極の望ましい使用に基づく。例えば、本発明のポリマー組成物に使用されるポリマーとしては、エチレンのホモポリマー、コポリマーおよびグラフトポリマーここでこのコモノマーは、ブテン、ヘキセン、ビニルアセテート、アクリル酸、メタクリル酸、アクリル酸のエステル、メタクリル酸のエステル、無水マレイン酸、無水マレイン酸の半エステル、一酸化炭素などから選択される;天然ゴム、ポリブタジエン、ポリイソプレン、ランダムスチレンブタジエンゴム、ポリクロロプレン、ニトリルゴム、エチレンプロピレンコポリマーおよびターポリマーなどから選択されるエラストマー;スチレンのホモポリマーおよびコポリマースチレン-ブタジエン、スチレン-ブタジエン-スチレン線状および放射状ポリマー、アクリロニトリル-ブタジエン-スチレン、スチレンアクリロニトリルなどを含む;線状および分岐状ポリエーテルまたはポリエステルポリオール;結晶性および非晶質ポリエステルおよびポリアミド;アルキド樹脂、ロジン酸またはロジンエステル;環状ジエンモノマー、例えばジシクロペンタジエン、インデン、クメンなどの熱またはフリーデルクラフツ重合から製造される炭化水素樹脂;エチレン/シランコポリマー;エチレン/α-オレフィン/ジエンターポリマー、例えばエチレン/プロピレン/1,4-ヘキサジエン、エチレン/1-ブテン/1,4-ヘキサジエンなど;これらの混合物などを挙げることができるが、これらに限定されない。加えて、本発明の組成物に使用されるポリマーは、コポリマーまたはターポリマーの主要構成成分として上記で定義されたポリマーを含有するコポリマーおよびターポリマーを含んでいてもよい。好ましくは、本発明の組成物のベースポリマーは、エチレンと一価不飽和エステルとのコポリマー、例えばエチレン-エチルアクリレート、エチレン-メチルアクリレート、エチレン-メチルメタクリレート、およびエチレン-ビニルアセテート、エチレンと3~6個の炭素原子を有する1つ以上のαオレフィンとのコポリマー、ならびにEPRおよびEDPMゴム、低密度ポリエチレンLDPE、および線状低密度ポリエチレンLLDPEを含む種々のポリマーから選択される。これらのコポリマーのうち、エチレン-ビニルアセテートEVAがより好ましい。より詳細には、ビニルアセテート含有量が18~20のEVAが本発明のベースポリマーとして使用するのに最も好ましい。本発明の組成物のベースポリマーは、組成物の総重量に基づいて約30重量~約99.4重量の量で存在する。本発明において、市販の従来のカーボンブラックは、組成物に半導電性特性を付与するためにポリマー組成物に添加される。こうした市販の従来のカーボンブラックを使用して改善されたACLT結果を得る能力は、本発明の利点である。ポリマーに添加されるカーボンブラックは、種々の市販されている従来のカーボンブラックの1つであってもよく、微細に分割された炭素、例えばランプブラック、ファーネスブラック、またはアセチレンブラック、すなわちアセチレンの熱分解によって製造されるカーボンブラックが含まれる。ケッチェンブラックが、本発明の組成物に使用されてもよく、ならびにASTMD176598bに記載される多くの市販のカーボンブラック等級、例えばN351、N293およびN550が使用されてもよい。好ましくは、カーボンブラックダストに伴う問題を避けるために、カーボンブラックはペレット化されるが、非ペレット化されたカーボンブラック、例えばその綿毛状が使用されてもよく、同様の成功を伴う。カーボンブラックは、一般に、ポリマー組成物の約0.1重量~約65重量の量で組成物中に存在する。好ましくは、カーボンブラックは、組成物の総重量に基づいて約10重量~約50重量の量で存在する。多数の化合物が、半導電性シールド組成物中の添加剤として使用するために提案されている。通常、これらの化合物は、酸化防止剤、硬化剤、加硫剤、架橋剤、促進剤および遅延剤、処理補助剤、顔料、染料、着色剤、充填剤、カップリング剤、紫外線吸収剤または安定化剤、帯電防止剤、核形成剤、スリップ剤、可塑剤、潤滑剤、粘度制御剤、粘着付与剤、ブロッキング防止剤、界面活性剤、エクステンダー油、酸掃去剤、および金属不活性化剤に分類される。本発明は、ある特定の極性ワックスとポリエチレングリコールPEGとの組み合わせにより、加速ケーブル寿命試験ACLTによって測定した時に向上した電気経年性能を有するシールド組成物が製造されるという知見に基づく。本発明の極性ワックス、すなわちワックス状添加剤は、アミドワックス、エチレンビニルアセテートワックスまたはエチレンと一価不飽和エステルとのコポリマーのワックス、例えばエチレン-エチルアクリレート、エチレン-メチルアクリレート、エチレン-メチルメタクリレートおよびエチレン-ビニルアセテート、エチレンと3~6個炭素原子を有する1つ以上のαオレフィンとのコポリマー、およびこれらのワックスの混合物からなる群から選択される。本発明の好ましい実施形態において、ワックス状添加剤は、エチレンビニルアセテートEVAワックスであり、約5,000ダルトン~約40,000ダルトンの分子量、および約2~約28、好ましくは約10~約20のビニルアセテート含有量を有する。より好ましい実施形態において、EVAワックスは、約5,000ダルトン~約30,000ダルトンの分子量、および約8~約15のビニルアセテート含有量を有する。ワックス状添加剤は、少なくとも1つのアミドワックス、少なくとも1つのEVAワックス、または少なくとも1つのアミドワックスと少なくとも1つのEVAワックスとの混合物であってもよい。ワックス状添加剤は、組成物の約0.5重量~約5.0重量、好ましくは組成物の約0.8重量~約2.0重量である。本発明のポリエチレングルコールPEGは、約300g/mol~約35,000g/molの分子質量を有するPEGであってもよく、多分散または単分散であってもよい。それは、ポリエチレングリコールを有するブロックコポリマーであることもできる。本発明に使用するのに好適なPEGの例としては、DowChemicalMidland,MIによってブランド名CARBOWAXとして販売されるものが挙げられる。特定の実施形態において、PEGは、5,000~20,000g/molの分子質量を有する固体である。酸化防止剤の例としては次の通りであるが、これらに限定されない:ヒンダードフェノール類、例えばテトラキス[メチレン3,5-ジ-tert-ブチル-4-ヒドロキシヒドロ-シンナメート]メタン;ビス[β-3,5-ジtert-ブチル-4-ヒドロキシベンジル-メチルカルボキシエチル]スルフィド、4,4’-チオビス2-メチル-6-tert-ブチルフェノール、4,4’-チオビス2-tert-ブチル-5-メチルフェノール、2,2’-チオビス4-メチル-6-tert-ブチルフェノール、およびチオジエチレンビス3,5-ジ-tert-ブチル-4-ヒドロキシヒドロシンナメート;ホスファイト類およびホスホナイト類、例えばトリス2,4-ジ-tert-ブチルフェニルホスファイトおよびジ-tert-ブチルフェニル-ホスホナイト;チオ化合物、例えばジラウリルチオジプロピオネート、ジミリスチルチオジプロピオネート、およびジステアリルチオジプロピオネート;種々のシロキサン;重合された2,2,4-トリメチル-1,2-ジヒドロキノリンTMQ、n,n’-ビス1,4-ジメチルペンチル-p-フェニレンジアミン、アルキル化ジフェニルアミン、4,4’-ビスα,α-ジメチルdemthylベンジルジフェニルアミン、ジフェニル-p-フェニレンジアミン、混合ジ-アリール-p-フェニレンジアミン、およびその他のヒンダードアミン劣化防止剤または安定化剤が挙げられる。酸化防止剤は、組成物の重量に基づいて、約0.1~約5重量の量で使用できる。硬化/架橋剤の例としては、次の通りである:ジクミルペルオキシド;ビスα-t-ブチルペルオキシイソプロピルベンゼン;イソプロピルクミルt-ブチルペルオキシド;t-ブチルクミルペルオキシド;ジ-tブチルペルオキシド;2,5-ビスt-ブチルペルオキシ2,5-ジメチルヘキサン;2,5-ビスt-ブチルペルオキシ2,5-ジメチルヘキシン-3;1,1-ビスt-ブチルペルオキシ3,3,5-トリメチルシクロヘキサン;イソプロピルクミルクミルペルオキシド;ジイソプロピルクミルペルオキシド;またはこれらの混合物。ペルオキシド硬化剤は、組成物の重量に基づいて、約0.1~5重量の量で使用できる。本発明のポリマー組成物は、最終ポリマー製品を製造するために従来の機械類および方法を用いて製造されてもよい。組成物は、バッチ式または連続混合プロセス、例えば当該技術分野において周知のプロセスによって調製されてもよい。例えば、設備、例えばバンバリーミキサ、Buss共混錬機、およびツインスクリュー押出成形機は、配合物の成分を混合するために使用されてもよい。本発明のポリマー組成物の構成成分を混合し、電気ケーブルを製造するのに将来使用するためにペレットに形成されてもよい。本発明の組成物、および導体シールドおよび本発明に従う導体シールドを用いて製造されたケーブルは、従来の高性能導体シールド組成物に比べて、加速ケーブル寿命試験ACLTによって示されるように経時的に優れた性能を示す。特に、以下の実施例に記載されるように、導体シールドに使用される場合に本発明の組成物は、加速ケーブル寿命試験ワイブルベータ値が1.5以上、好ましくは3.0以上を有する。導体シールドの平滑性との関連が改善されたACLT値に関連していてもしていなくてもよいが、それでもなお本発明の組成物は、導体シールドに使用される場合に、500以下の表面欠陥カウント/m2、好ましくは200以下の表面欠陥カウント/m2を達成できる。本発明の有利な特徴をさらに示すために、次の非限定例を示す。実施例1加速ケーブル寿命試験ACLT3つの電力ケーブルを調製した。ケーブルは、35milのLS567の半導電性絶縁シールドLS567はGeneralCableの製品名であるによって囲まれた、PEGを含有する175milの架橋されたトリー遅延ポリエチレン絶縁Dow4201およびDow4202によって囲まれた、表1重量部で表されるに指定される組成を有する導体シールド15milによって囲まれる1/019ワイア撚線アルミニウム導体を有していた。次いで銅メッシュを絶縁シールドの周りに覆い、試験中の短絡のための地絡経路を備えつけた。導体シールドをまず押出成形し、絶縁体および外側のシールド構成成分を、Davis標準タンデム押出成形機にて同時に導体上にわたって押出成形し、連続懸垂加硫管にて加圧された窒素下にて乾燥硬化させ、次いで水冷却した。表1に、3つの試験されたケーブルのそれぞれについて導体シールドの組成を示す。使用されるEVAワックスは、約5,000ダルトンのMW、13のEVA含有量を有していたが、HoneywellCorporationofMorristown,N.J.から名称AC400で販売されるものである。使用されるEVAベース樹脂は、E.I.DuPontdeNemoursofWilmington,Del.から名称ELVAX450として入手可能である。使用されるアセチレンブラックは、DenkaDenkiKagakuKogyoofTokyo,Japanから名称DenkaGranuleとして入手可能である。使用されるTMQは、RTVanderbiltCompany,Inc.ofNorwalk,Conn.から名称AgeriteResinDとして入手可能である。比較例のケーブルと本発明に従って製造されたケーブルの5個のサンプルを試験のために調製した。サンプルを自由空気中90°Cの導体温度にて72時間予備調整した。各サンプルの中央部を50°Cの水中に含浸させた。水中のケーブル導体温度を、それぞれ24時間の間隔において8時間75°Cに制御した。残りの16時間は、加熱電流を停止した。すべての試験サンプルが破損するまで、4回の標準電圧ストレス34.6kvにてサンプルにエネルギーを与えた。破損時間は、極値分布統計ワイブルを用いて分析し、コントロールに対する比較平均寿命の等価性または向上性を評価した。ワイブル分布に関して、分布パラメータは、ETAαである。スケールパラメータは、問題の変数の相対範囲または大きさを測定する。本発明の組成物を利用するケーブルは、寿命が大きく改善する。"